(57)【要約】【課題】            所望のカチオンの塩の使用量を低減でき、１段階の膜分離で所望のカチオン以外の塩を低減させることのできるイオン性化合物水溶液の製造法を提供する。【解決手段】        （ａ）、（ｂ）及び（ｃ）工程を含むイオン性化合物水溶液の製造法。（ａ）：水溶性基を有するイオン性化合物を含む水溶液に、疎水性アミン及び疎水性有機溶媒を混合し、強酸性に調整した後、イオン性化合物から生じるアニオンと疎水性アミンから生じるイオンとの塩を含む有機相を得る工程。（ｂ）：（ａ）で得られた有機相に、カチオンを含む化合物を水溶液として混合させたのち、分液してイオン性化合物から生じるアニオンと前記カチオンとの塩を含む水相を得る工程。（ｃ）：（ｂ）で得られた水相から濾過膜分離装置で無機塩を除去して、対イオンが前記カチオンであるイオン性化合物から生じるアニオンを含む水溶液を得る工程。【選択図】          なし【特許請求の範囲】
【請求項１】
下記（ａ）、（ｂ）及び（ｃ）工程を含むイオン性化合物水溶液の製造法。
（ａ）工程：
−ＳＯ３Ｎａ基、−ＳＯ３Ｋ基、−ＳＯ３ＮＨ４基、−ＣＯＯＮａ基、−ＣＯＯＫ基、−ＰＯ３Ｎａ基、−ＰＯ３Ｋ基、−ＰＯ３ＮＨ４基及び−ＣＯＯＮＨ４基からなる群から選ばれる少なくとも一種の水溶性基を有するイオン性化合物を含む水溶液に、疎水性アミン及び疎水性有機溶媒を混合し、水相部のｐＨを０．０１〜２に調整して分液した後、イオン性化合物から生じるアニオンと疎水性アミンから生じるイオンとの塩を含む有機相を得る工程。
（ｂ）工程：
（ａ）工程で得られた有機相に、カチオンを含む化合物を水溶液として混合させたのち分液して、前記イオン性化合物から生じるアニオンと前記カチオンとの塩を含む水相を得る工程。
（ｃ）工程：
（ｂ）工程で得られた水相から濾過膜分離装置で無機塩を除去し、対イオンが前記カチオンであるイオン性化合物から生じるアニオンを含む水溶液を得る工程。
【請求項２】
鉱酸を加えて水相部のｐＨを０．０１〜２に調整する請求項１に記載の製造法。
【請求項３】
イオン性化合物が、酸性染料、食添用染料、直接染料及び反応染料からなる群から選ばれる少なくとも１種の水溶性色素である請求項１または２記載の製造法。
【請求項４】
疎水性アミンが、炭素数１２以上のアミンである請求項１〜３のいずれかに記載の製造法。
【請求項５】
疎水性有機溶媒が、トルエン、キシレン及びモノクロロベンゼンからなる群から選ばれる少なくとも１種の疎水性有機溶媒である請求項１〜４のいずれかに記載の製造法。
【請求項６】
カチオンを含む化合物が、炭酸リチウム、炭酸水素リチウム、水酸化リチウム、水酸化カリウム、炭酸カリウム、炭酸水素カリウム、水酸化アンモニウム、及びアンモニアガスからなる群から選ばれる少なくとも１種の化合物である請求項１〜５のいずれかに記載の製造法。
【請求項７】
濾過膜分離装置の濾過膜が、３．６４重量％硫酸ナトリウム水溶液を用いて膜分離した時、下記式（１）
Ｒ＝［１−（Ｃｐ／３．６４）］×１００      （１）
（式中、Ｒは濾過膜の阻止率［％］を表し、Ｃｐは、濾過膜で膜分離されて得られる透過液中の硫酸ナトリウムの濃度［重量％］を表す。）
で算出される阻止率Ｒが９０％以下の濾過膜である請求項１〜６のいずれかに記載の製造法。
【請求項８】
阻止率Ｒが４０〜６０％の濾過膜である請求項７に記載の製造法。
【請求項９】
濾過膜分離装置の濾過膜が、限外濾過膜又は逆浸透膜である請求項１〜８のいずれかに記載の製造法。
【請求項１０】
濾過膜分離装置が、全濾過型濾過形またはクロスフロー型濾過形の膜分離装置である請求項１〜９のいずれかに記載の製造法。
【請求項１１】
（ｂ）工程で疎水性アミン及び疎水性有機溶媒を含む有機相を回収し、回収した有機層を（ａ）工程の疎水性アミン及び疎水性有機溶媒の一部として用いる請求項１〜１０のいずれかに記載の製造法。
【発明の詳細な説明】
【技術分野】
【０００１】
本発明は、色素、染料、農薬、医薬、洗剤、食品添加物等に利用されるイオン性化合物水溶液の製造法に関する。
【背景技術】
【０００２】
分子内に−ＳＯ３Ｎａ基、−ＳＯ３Ｋ基、−ＣＯＯＮａ基もしくは−ＣＯＯＫ基などの水溶性基を有するイオン性化合物は、色素、染料、農薬、医薬、洗剤、食品添加物等に広く利用されている。最近、電子写真、デジタル写真などの情報記録分野に用いられる印刷機では、色素化合物であるイオン性化合物を主成分とするインキの液滴を微小な吐出オリフィスから普通紙、光沢紙、布など記録材料に飛翔させて記録させる方法が汎用されている。インキとしては、上記吐出オリフィス内で固化することなく、長時間に渡って安定して吐出されるイオン性化合物水溶液であることが要求される。吐出オリフィス内でのイオン性化合物の固化を抑制する方法としては、イオン性化合物に含まれる水溶性基の対イオンをリチウムイオンに置換する方法が一般的である。
イオン性化合物に含まれる水溶性基の対イオンを所望の対イオンに置換する方法としては、膜分離を２段階に分けて実施する方法が知られている（特許文献１）。
しかしながら、上記の方法では、所望のカチオン以外の塩を除去するために、膜分離を２段階に分けて実施する必要があり、さらに、所望のカチオンがリチウムイオンである場合には、高価なリチウム塩を大量に使用しなくてはならないという問題があった。
【０００３】
【特許文献１】特開平１１−１３０６９９号公報（実施例１及び２［００２９］〜［００３８］）
【発明の開示】
【発明が解決しようとする課題】
【０００４】
本発明の目的は、所望のカチオンを有するイオン性化合物水溶液を製造するために、所望のカチオンの塩の使用量を低減でき、１段階の膜分離で所望のカチオン以外の塩を低減させることのできるイオン性化合物水溶液の製造法を提供することにある。
【課題を解決するための手段】
【０００５】
本発明は、下記（ａ）、（ｂ）及び（ｃ）工程を含むイオン性化合物水溶液の製造法である。
（ａ）工程：
−ＳＯ３Ｎａ基、−ＳＯ３Ｋ基、−ＳＯ３ＮＨ４基、−ＣＯＯＮａ基、−ＣＯＯＫ基、−ＰＯ３Ｎａ基、−ＰＯ３Ｋ基、−ＰＯ３ＮＨ４基及び−ＣＯＯＮＨ４基からなる群から選ばれる少なくとも一種の水溶性基を有するイオン性化合物を含む水溶液に、疎水性アミン及び疎水性有機溶媒を混合し、水相部のｐＨを０．０１〜２に調整して分液した後、イオン性化合物から生じるアニオンと疎水性アミンから生じるイオンとの塩を含む有機相を得る工程。
（ｂ）工程：
（ａ）工程で得られた有機相に、カチオンを含む化合物を水溶液として混合させたのち分液して、前記イオン性化合物から生じるアニオンと前記カチオンとの塩を含む水相を得る工程。
（ｃ）工程：
（ｂ）工程で得られた水相から濾過膜分離装置で無機塩を除去し、対イオンが前記カチオンであるイオン性化合物から生じるアニオンを含む水溶液を得る工程。
【０００６】
中でも、（ｃ）工程で用いられる濾過膜分離装置の濾過膜が、３．６４重量％硫酸ナトリウム水溶液を用いて膜分離した時、下記式（１）
Ｒ＝［１−（Ｃｐ／３．６４）］×１００      （１）
（式中、Ｒは濾過膜の阻止率［％］を表し、Ｃｐは、濾過膜で膜分離されて得られる透過液中の硫酸ナトリウムの濃度［重量％］を表す。）
で算出される阻止率Ｒが９０％以下の濾過膜である製造法はイオン性化合物の損失が低減される傾向にあることから好ましく、とりわけ、阻止率Ｒが４０〜６０％の濾過膜であるとイオン性化合物以外のアニオンの含有量が低減される傾向にあることから好ましい。
【発明の効果】
【０００７】
本発明によれば、所望のカチオンを有するイオン性化合物水溶液を製造するために、所望のカチオンの塩の使用量を低減でき、１段階の膜分離で所望のカチオン以外の塩を低減させることのできる。さらに、（ｃ）工程において、阻止率Ｒが４０〜６０％の濾過膜である濾過膜分離装置を用いると、所望のイオン性化合物以外のアニオンの含有量が低減される傾向にある。
【発明を実施するための最良の形態】
【０００８】
以下、本発明について詳細に説明する。
本発明は、下記（ａ）、（ｂ）及び（ｃ）工程を含むイオン性化合物水溶液の製造法を提供するものである。
本発明においては、下記（ａ）、（ｂ）及び（ｃ）工程は、通常、（ａ）、（ｂ）、（ｃ）の順番で実施されるが、これらの工程の前後に、適宜、他の必要な工程が追加されていてもよい。
【０００９】
まず、（ａ）工程について説明する。
（ａ）工程は、−ＳＯ３Ｎａ基、−ＳＯ３Ｋ基、−ＳＯ３ＮＨ４基、−ＣＯＯＮａ基、−ＣＯＯＫ基、−ＰＯ３Ｎａ基、−ＰＯ３Ｋ基、−ＰＯ３ＮＨ４基、及び−ＣＯＯＮＨ４基からなる群から選ばれる少なくとも一種の水溶性基を有するイオン性化合物を含む水溶液に、疎水性アミン及び疎水性有機溶媒を混合し、必要に応じて、硝酸、硫酸及びリン酸からなる群から選ばれる少なくとも１種の鉱酸等を加えて、水相部のｐＨが０．０１〜２となるように調整したのち、分液して、イオン性化合物から生じるアニオンと疎水性アミンから生じるイオンとの塩を含む有機相を得る工程である。
【００１０】
イオン性化合物としては、例えば、酸性染料、直接染料、食添用染料、反応染料などの水溶性色素などが挙げられる。
酸性染料としては、例えば、以下のものが挙げられる。
Ｃ．Ｉ．Ａｃｉｄ  Ｙｅｌｌｏｗ  １
Ｃ．Ｉ．Ａｃｉｄ  Ｙｅｌｌｏｗ  ７
Ｃ．Ｉ．Ａｃｉｄ  Ｙｅｌｌｏｗ  １１
Ｃ．Ｉ．Ａｃｉｄ  Ｙｅｌｌｏｗ  １７
Ｃ．Ｉ．Ａｃｉｄ  Ｙｅｌｌｏｗ  ２３
Ｃ．Ｉ．Ａｃｉｄ  Ｙｅｌｌｏｗ  ２５
Ｃ．Ｉ．Ａｃｉｄ  Ｙｅｌｌｏｗ  ２９
Ｃ．Ｉ．Ａｃｉｄ  Ｙｅｌｌｏｗ  ３６
Ｃ．Ｉ．Ａｃｉｄ  Ｙｅｌｌｏｗ  ３８
Ｃ．Ｉ．Ａｃｉｄ  Ｙｅｌｌｏｗ  ４０
Ｃ．Ｉ．Ａｃｉｄ  Ｙｅｌｌｏｗ  ４２
Ｃ．Ｉ．Ａｃｉｄ  Ｙｅｌｌｏｗ  ４４
Ｃ．Ｉ．Ａｃｉｄ  Ｙｅｌｌｏｗ  ７６
Ｃ．Ｉ．Ａｃｉｄ  Ｙｅｌｌｏｗ  １６４
【００１１】
Ｃ．Ｉ．Ａｃｉｄ  Ｏｒａｎｇｅ  ７
Ｃ．Ｉ．Ａｃｉｄ  Ｏｒａｎｇｅ  ８
Ｃ．Ｉ．Ａｃｉｄ  Ｏｒａｎｇｅ  １０
Ｃ．Ｉ．Ａｃｉｄ  Ｏｒａｎｇｅ  １９
Ｃ．Ｉ．Ａｃｉｄ  Ｏｒａｎｇｅ  ２０
Ｃ．Ｉ．Ａｃｉｄ  Ｏｒａｎｇｅ  ２４
Ｃ．Ｉ．Ａｃｉｄ  Ｏｒａｎｇｅ  ２８
Ｃ．Ｉ．Ａｃｉｄ  Ｏｒａｎｇｅ  ３３
Ｃ．Ｉ．Ａｃｉｄ  Ｏｒａｎｇｅ  ４１
Ｃ．Ｉ．Ａｃｉｄ  Ｏｒａｎｇｅ  ４５
Ｃ．Ｉ．Ａｃｉｄ  Ｏｒａｎｇｅ  ５１
Ｃ．Ｉ．Ａｃｉｄ  Ｏｒａｎｇｅ  ５６
【００１２】
Ｃ．Ｉ．Ａｃｉｄ  Ｒｅｄ  １
Ｃ．Ｉ．Ａｃｉｄ  Ｒｅｄ  ６
Ｃ．Ｉ．Ａｃｉｄ  Ｒｅｄ  ８
Ｃ．Ｉ．Ａｃｉｄ  Ｒｅｄ  １３
Ｃ．Ｉ．Ａｃｉｄ  Ｒｅｄ  １４
Ｃ．Ｉ．Ａｃｉｄ  Ｒｅｄ  １８
Ｃ．Ｉ．Ａｃｉｄ  Ｒｅｄ  ２６
Ｃ．Ｉ．Ａｃｉｄ  Ｒｅｄ  ２７
Ｃ．Ｉ．Ａｃｉｄ  Ｒｅｄ  ３２
Ｃ．Ｉ．Ａｃｉｄ  Ｒｅｄ  ３５
Ｃ．Ｉ．Ａｃｉｄ  Ｒｅｄ  ５２
Ｃ．Ｉ．Ａｃｉｄ  Ｒｅｄ  ８０
Ｃ．Ｉ．Ａｃｉｄ  Ｒｅｄ  ８２
Ｃ．Ｉ．Ａｃｉｄ  Ｒｅｄ  ８５
Ｃ．Ｉ．Ａｃｉｄ  Ｒｅｄ  ８８
Ｃ．Ｉ．Ａｃｉｄ  Ｒｅｄ  ９７
Ｃ．Ｉ．Ａｃｉｄ  Ｒｅｄ  １０６
Ｃ．Ｉ．Ａｃｉｄ  Ｒｅｄ  １１１
Ｃ．Ｉ．Ａｃｉｄ  Ｒｅｄ  １１４
Ｃ．Ｉ．Ａｃｉｄ  Ｒｅｄ  １１５
Ｃ．Ｉ．Ａｃｉｄ  Ｒｅｄ  １３３
Ｃ．Ｉ．Ａｃｉｄ  Ｒｅｄ  １３４
Ｃ．Ｉ．Ａｃｉｄ  Ｒｅｄ  １４５
Ｃ．Ｉ．Ａｃｉｄ  Ｒｅｄ  １５４
Ｃ．Ｉ．Ａｃｉｄ  Ｒｅｄ  １５５
Ｃ．Ｉ．Ａｃｉｄ  Ｒｅｄ  ２４９
Ｃ．Ｉ．Ａｃｉｄ  Ｒｅｄ  ２６５
【００１３】
Ｃ．Ｉ．Ａｃｉｄ  Ｖｉｏｌｅｔ  ７
Ｃ．Ｉ．Ａｃｉｄ  Ｖｉｏｌｅｔ  ４１
Ｃ．Ｉ．Ａｃｉｄ  Ｖｉｏｌｅｔ  ４３
Ｃ．Ｉ．Ａｃｉｄ  Ｖｉｏｌｅｔ  ５１
【００１４】
Ｃ．Ｉ．Ａｃｉｄ  Ｂｌｕｅ  ９
Ｃ．Ｉ．Ａｃｉｄ  Ｂｌｕｅ  ２３
Ｃ．Ｉ．Ａｃｉｄ  Ｂｌｕｅ  ２５
Ｃ．Ｉ．Ａｃｉｄ  Ｂｌｕｅ  ２７
Ｃ．Ｉ．Ａｃｉｄ  Ｂｌｕｅ  ２９
Ｃ．Ｉ．Ａｃｉｄ  Ｂｌｕｅ  ４０
Ｃ．Ｉ．Ａｃｉｄ  Ｂｌｕｅ  ４１
Ｃ．Ｉ．Ａｃｉｄ  Ｂｌｕｅ  ４３
Ｃ．Ｉ．Ａｃｉｄ  Ｂｌｕｅ  ４５
Ｃ．Ｉ．Ａｃｉｄ  Ｂｌｕｅ  ６２
Ｃ．Ｉ．Ａｃｉｄ  Ｂｌｕｅ  ７４
Ｃ．Ｉ．Ａｃｉｄ  Ｂｌｕｅ  ７８
Ｃ．Ｉ．Ａｃｉｄ  Ｂｌｕｅ  ８０
Ｃ．Ｉ．Ａｃｉｄ  Ｂｌｕｅ  ９２
Ｃ．Ｉ．Ａｃｉｄ  Ｂｌｕｅ  １１３
Ｃ．Ｉ．Ａｃｉｄ  Ｂｌｕｅ  １１７
Ｃ．Ｉ．Ａｃｉｄ  Ｂｌｕｅ  １２０
Ｃ．Ｉ．Ａｃｉｄ  Ｂｌｕｅ  １２７
Ｃ．Ｉ．Ａｃｉｄ  Ｂｌｕｅ  １３８
【００１５】
Ｃ．Ｉ．Ａｃｉｄ  Ｇｒｅｅｎ  １９
Ｃ．Ｉ．Ａｃｉｄ  Ｇｒｅｅｎ  ２０
Ｃ．Ｉ．Ａｃｉｄ  Ｇｒｅｅｎ  ２５
Ｃ．Ｉ．Ａｃｉｄ  Ｇｒｅｅｎ  ２７
Ｃ．Ｉ．Ａｃｉｄ  Ｇｒｅｅｎ  ３６
Ｃ．Ｉ．Ａｃｉｄ  Ｇｒｅｅｎ  ４１
Ｃ．Ｉ．Ａｃｉｄ  Ｇｒｅｅｎ  ４４
【００１６】
Ｃ．Ｉ．Ａｃｉｄ  Ｂｒｏｗｎ  ２
Ｃ．Ｉ．Ａｃｉｄ  Ｂｒｏｗｎ  １３
Ｃ．Ｉ．Ａｃｉｄ  Ｂｒｏｗｎ  １４
Ｃ．Ｉ．Ａｃｉｄ  Ｂｒｏｗｎ  ２０
Ｃ．Ｉ．Ａｃｉｄ  Ｂｒｏｗｎ  ２７
【００１７】
Ｃ．Ｉ．Ａｃｉｄ  Ｂｌａｃｋ  １
Ｃ．Ｉ．Ａｃｉｄ  Ｂｌａｃｋ  ７
Ｃ．Ｉ．Ａｃｉｄ  Ｂｌａｃｋ  １２
Ｃ．Ｉ．Ａｃｉｄ  Ｂｌａｃｋ  ２４
Ｃ．Ｉ．Ａｃｉｄ  Ｂｌａｃｋ  ２６
Ｃ．Ｉ．Ａｃｉｄ  Ｂｌａｃｋ  ３１
Ｃ．Ｉ．Ａｃｉｄ  Ｂｌａｃｋ  ９４
【００１８】
これらの酸性染料の中で、Ｃ．Ｉ．Ａｃｉｄ  Ｒｅｄ  ５２、Ｃ．Ｉ．Ａｃｉｄ  Ｂｌｕｅ  ９、Ｃ．Ｉ．Ａｃｉｄ  Ｂｌａｃｋ  １２、Ｃ．Ｉ．Ａｃｉｄ  Ｙｅｌｌｏｗ  １１が好ましく使用される。
【００１９】
直接染料としては、例えば、以下のものが挙げられる。
Ｃ．Ｉ．Ｄｉｒｅｃｔ  Ｖｉｏｌｅｔ  ６３
Ｃ．Ｉ．Ｄｉｒｅｃｔ  Ｙｅｌｌｏｗ  ８６
Ｃ．Ｉ．Ｄｉｒｅｃｔ  Ｙｅｌｌｏｗ  １３２
Ｃ．Ｉ．Ｄｉｒｅｃｔ  Ｙｅｌｌｏｗ  １４２
Ｃ．Ｉ．Ｄｉｒｅｃｔ  Ｙｅｌｌｏｗ  １７３
Ｃ．Ｉ．Ｄｉｒｅｃｔ  Ｂｌａｃｋ  １７
Ｃ．Ｉ．Ｄｉｒｅｃｔ  Ｂｌａｃｋ  １９
Ｃ．Ｉ．Ｄｉｒｅｃｔ  Ｂｌａｃｋ  ２２
Ｃ．Ｉ．Ｄｉｒｅｃｔ  Ｂｌａｃｋ  １５４
Ｃ．Ｉ．Ｄｉｒｅｃｔ  Ｒｅｄ  ８０
Ｃ．Ｉ．Ｄｉｒｅｃｔ  Ｒｅｄ  ８１
Ｃ．Ｉ．Ｄｉｒｅｃｔ  Ｂｌｕｅ  ８６
Ｃ．Ｉ．Ｄｉｒｅｃｔ  Ｂｌｕｅ  １８５
Ｃ．Ｉ．Ｄｉｒｅｃｔ  Ｂｌｕｅ  １９９
【００２０】
これらの直接染料の中で以下のものが好ましく使用される。
Ｃ．Ｉ．Ｄｉｒｅｃｔ  Ｙｅｌｌｏｗ  ８６
Ｃ．Ｉ．Ｄｉｒｅｃｔ  Ｒｅｄ  ８０
Ｃ．Ｉ．Ｄｉｒｅｃｔ  Ｒｅｄ  ８１
Ｃ．Ｉ．Ｄｉｒｅｃｔ  Ｂｌａｃｋ  １７
Ｃ．Ｉ．Ｄｉｒｅｃｔ  Ｂｌａｃｋ  １９
Ｃ．Ｉ．Ｄｉｒｅｃｔ  Ｂｌａｃｋ  ２２
Ｃ．Ｉ．Ｄｉｒｅｃｔ  Ｂｌａｃｋ  １５４
Ｃ．Ｉ．Ｄｉｒｅｃｔ  Ｂｌｕｅ  ８６
Ｃ．Ｉ．Ｄｉｒｅｃｔ  Ｂｌｕｅ  １８５
Ｃ．Ｉ．Ｄｉｒｅｃｔ  Ｂｌｕｅ  １９９
【００２１】
食添用染料としては、例えば、Ｃ．Ｉ．Ｆｏｏｄ  Ｂｌａｃｋ  ２などが挙げられる。
【００２２】
反応染料としては、例えば、モノクロロトリアジン基、ジクロロトリアジン基、トリクロロピリミジン基、ジクロロキノキサリン基、メチルスルホニルクロロメチルピリミジン基、モノクロロジフルオロピリミジン基やメチルフルオロトリアジン基等を反応基として有するものが挙げられる。
モノクロロトリアジン基、ジクロロトリアジン基、トリクロロピリミジン基、ジクロロキノキサリン基、メチルスルホニルクロロメチルピリミジン基、モノクロロジフルオロピリミジン基、メチルフルオロトリアジン基などを反応基として有する反応染料としては、例えば、次のものなどが挙げられる。
【００２３】
Ｃ．Ｉ．Ｒｅａｃｔｉｖｅ  Ｏｒａｎｇｅ  １
Ｃ．Ｉ．Ｒｅａｃｔｉｖｅ  Ｏｒａｎｇｅ  ２
Ｃ．Ｉ．Ｒｅａｃｔｉｖｅ  Ｒｅｄ  １７
Ｃ．Ｉ．Ｒｅａｃｔｉｖｅ  Ｒｅｄ  １８０
Ｃ．Ｉ．Ｒｅａｃｔｉｖｅ  Ｖｉｏｌｅｔ  ９
Ｃ．Ｉ．Ｒｅａｃｔｉｖｅ  Ｂｌｕｅ  ４
Ｃ．Ｉ．Ｒｅａｃｔｉｖｅ  Ｂｌｕｅ  ５
Ｃ．Ｉ．Ｒｅａｃｔｉｖｅ  Ｂｒｏｗｎ  １
Ｃ．Ｉ．Ｒｅａｃｔｉｖｅ  Ｂｌａｃｋ  １０
これらの中で、Ｃ．Ｉ．Ｒｅａｃｔｉｖｅ  Ｒｅｄ  １８０が好ましく使用される。  
【００２４】
イオン性化合物としては、水溶性色素が好ましく、酸性染料、直接染料が特に好ましく使用される。
また、上記イオン性化合物の色素母体としては、モノアゾ染料、ジスアゾ染料、トリスアゾ染料やテトラキスアゾ染料等のアゾ系染料、アントラキノン系染料、アントラピリドン系染料、キノフタロン系染料、トリフェニルメタン系染料、フタロシアニン系染料、ジオキサジン系染料などが挙げられる。
【００２５】
イオン性化合物に含まれる水溶性基としては、例えば、−ＳＯ３Ｎａ基、−ＳＯ３Ｋ基、−ＳＯ３ＮＨ４基、−ＣＯＯＮａ基、−ＣＯＯＫ基、−ＰＯ３Ｎａ基、−ＰＯ３Ｋ基、−ＰＯ３ＮＨ４基、−ＣＯＯＮＨ４基などが挙げられる。水溶性基は、同一イオン性化合物中に異なる種類の水溶性基が存在していてもよい。また、水溶性基が同一イオン性化合物中に複数存在していてもよい。
【００２６】
イオン性化合物の対イオンは、通常、リチウムイオン、ナトリウムイオン、カリウムイオン、アンモニウムイオンなどの１価のカチオンが用いられる。
また、原料として用いられるイオン性化合物水溶液に含まれる水分量は、（ａ）工程における分液性の観点から、通常、該水溶液１００重量部に対して、７０〜９８重量部程度である。
【００２７】
本製造法に用いられる疎水性アミンとは、炭化水素基を有するアミン化合物であり、炭化水素基の炭素数が１２〜３０程度の３級アミンであることが好ましい。
具体的には、ラウリルメチルアミン、ベンジルラウリルアミン、ミリスチルメチルアミン、パルミチルメチルアミン、ステアリルメチルアミン、オレイルメチルアミン、リノレイルメチルアミン、ジラウリルアミン、ジミリスチルアミン、ジパルミチルアミン、ジステアリルアミン、ジオレイルアミン、ジリノレイルアミン、ジラウリルメチルアミン、ジステアリルメチルアミン、ジオクチルアミン、ジカプリルアミン、ジイソオクチルアミン、トリ−ｎ−ブチルアミン、トリ−ｎ−オクチルアミン、トリ−（３，５，５−トリメチルへキシル）アミン、トリイソオクチルアミン、下式（Ｉ）
【００２８】
2005298808.tif 000002
［式中、Ｒは炭素数８〜１８のアルキル基又は炭素数８〜１８のアルケニル基を表す。］
で示される３級アミンなどが挙げられる。
【００２９】
疎水性アミンとしては、式（Ｉ）で示される３級アミンが特に好ましい。
疎水性アミンの使用量としては、イオン性化合物に含まれる水溶性基に対して、通常、１当量以上であり、好ましくは１．５〜５当量程度である。
【００３０】
疎水性有機溶媒としては、例えば、脂肪族炭化水素、脂環式炭化水素、芳香族炭化水素などが挙げられ、芳香族炭化水素が好ましく用いられる。芳香族炭化水素にはハロゲン原子が結合していてもよい。疎水性有機溶媒の具体例としては、トルエン、キシレン、モノクロロベンゼンなどが挙げられる。
疎水性有機溶媒の使用量は、使用されるイオン性化合物を溶解し得る量であれば特に限定されないが、具体的には、イオン性化合物が水溶性色素である場合、水溶性色素１重量部に対して、１〜２０重量部程度である。
【００３１】
（ａ）工程では、まず、イオン性化合物を含む水溶液に、疎水性アミン及び疎水性有機溶媒を混合し、必要に応じて、塩酸、硝酸、硫酸、リン酸などの鉱酸、好ましくは硫酸またはリン酸、とりわけ好ましくは硫酸を加えて、水相部のｐＨを０．０１〜２、好ましくは０．５〜１となるように調整する。分液後の水相部のｐＨが上記範囲以外のｐＨであれば、鉱酸を加えて混合し、分液させて、水相部のｐＨが上記範囲となるように調整する。
水相部がｐＨ０．０１以上であると、本製造法で得られるイオン性化合物水溶液中に含まれる鉱酸イオンが低減される傾向があることから好ましく、ｐＨ２以下であると、原料のイオン性化合物に由来するナトリウムイオン、銅イオンなどのカチオンが、水相部に除去される割合が向上する傾向にあることから好ましい。
【００３２】
（ａ）工程で分液された有機相は、（ｂ）工程を実施する前に、イオン交換水などによって水洗されることが好ましい。水洗することにより、カチオンをさらに除去することができ、後述する所望のカチオン以外のカチオンを低減させることができる。
この水洗に使用される水の量としては、有機相１重量部に対して、通常、０．１〜１０重量部程度、好ましくは、０．２〜２重量部程度である。
【００３３】
ｐＨ調整後、有機相には、前記イオン性化合物から生じるアニオンと疎水性アミンから生じるイオンとの塩、疎水性有機溶媒などが含まれており、これが（ｂ）工程に用いられる。
（ｂ）工程では、（ａ）工程で得られた有機相に、所望のカチオンを含む化合物を水溶液として混合させたのち分液して、イオン性化合物から生じるアニオンと所望のカチオンとの塩を含む水相を得ることができる。
【００３４】
ここで、所望のカチオンとしては、リチウムイオン、カリウムイオン、アンモニウムイオンなどが挙げられ、吐出オリフィス内での固化を抑制する観点及びインキとしての印刷特性との観点から、リチウムイオン、アンモニウムイオンが好ましく使用される。
カチオンを含む化合物は、通常、塩基性化合物であり、具体的には、炭酸リチウム、炭酸水素リチウム、水酸化リチウム、炭酸カリウム、炭酸水素カリウム、水酸化カリウム、水酸化アンモニウム、アンモニアなどが挙げられる。中でも所望のカチオンがリチウムイオンの場合には水酸化リチウムが好ましく使用され、所望のカチオンがアンモニウムイオンの場合には水酸化アンモニウム、アンモニアが好ましく使用される。
同種のカチオンであれば異なる化合物を使用してもよい。例えば、所望のカチオンがリチウムイオンである場合、炭酸水素リチウムと水酸化リチウムを併用してもよい。
【００３５】
カチオンを含む化合物の水溶液に含まれる水分量としては、該水溶液１００重量部に対して、通常、７０〜９８重量部程度である。
カチオンを含む化合物の使用量としては、（ａ）工程で用いられた疎水性アミンに対して、通常、略理論当量程度である。
【００３６】
（ｂ）工程により、前記イオン性化合物から生じるアニオンと所望のカチオンとの塩、並びに、カチオンと鉱酸との塩などを含む水相が得られる。
尚、（ｂ）工程で分液して得られる有機相は、疎水性アミン及び疎水性有機溶媒を含むことから、工業的には、回収された該有機相を繰り返し使用してもよい。
また、上記水相は、該水相中に含まれる疎水性アミンの含有量を低減させるために、疎水性有機溶媒で洗浄することが好ましい。洗浄に使用される疎水性有機溶媒の量としては、上記イオン性水溶液１重量部に対して、通常、０．１〜１０重量部程度、好ましくは、０．２〜２重量部程度である。
【００３７】
（ｂ）工程で得られた水相は、必要に応じて、鉱酸を加えて、通常、ｐＨ４〜１０、好ましくはｐＨ６〜９に調整する。該水相を用いて得られるイオン性化合物水溶液が微小な吐出オリフィスから記録材料に飛翔させるインキである場合、ｐＨ４以上であると上記吐出オリフィスの腐食を低減させる傾向があることから好ましく、ｐＨ９以下であると、イオン性水溶液の取扱いが容易である傾向にあることから好ましい。
さらに、（ｂ）工程で得られた水相には、疎水性有機溶媒が含まれることから、常圧又は減圧下にて共沸脱水して、疎水性有機溶媒を留去することが好ましい。水相における疎水性有機溶媒の含有量を低減させることにより、後述する（ｃ）工程で用いられる膜分離装置の濾過膜を接着する接着剤剥離が低下する傾向があることから好ましい。
【００３８】
（ｃ）工程は、（ｂ）工程で得られた水相から濾過膜分離装置で無機塩を除去し、対イオンが前記カチオンであるイオン性化合物から生じるアニオンを含む水溶液を得る工程である。具体的には、例えば、濾過膜分離装置を用い、該装置の濾過膜を介して、その膜の片側を加圧することにより、（ｂ）工程で得られた水相中の不要な無機塩を除去して、イオン性化合物と所望のカチオンとの塩を含む水溶液を得る方法などが挙げられる。
（ｃ）工程は、常圧でもよいが、加圧して無機塩の除去に要する時間、すなわち、膜分離に要する時間を短縮するために、通常、０.１〜１０MPa程度、好ましくは１〜５MPa程度加圧する。
【００３９】
加圧とともに、水を添加しながら膜分離する方法が好ましく、とりわけ、膜分離によって減少する容量と同量の水を連続的に添加して、イオン性化合物の濃度を一定に保ちながら膜分離する方法が好適である。本方法を用いることで、イオン性化合物の濃度増加による、膜分離の所要時間の増加を抑制する傾向にあることから好ましい。ここで添加する水の量としては、通常、（ｂ）工程で得られたイオン性化合物水溶液の合計重量の約２〜３０倍以下程度、好ましくは５〜２０倍以下程度が好適である。添加する水の量が３０倍以下であると膜分離の所要時間が短くなる傾向があることから好ましい。尚、本発明では、（ｃ）工程で添加される水の量を、（ｃ）工程開始時のイオン性化合物水溶液の量で除した値を透過倍率という。
また、水を連続的に添加して膜分離する方法において、膜分離されるイオン性化合物水溶液の水分含量を、通常、約７０〜９８重量％程度、とりわけ、約８０〜９５重量％程度になるように水の添加速度を調整することが好ましい。該水分含量が上記範囲内であると、膜分離されるイオン性化合物水溶液の粘度が低くなって分離速度が向上する傾向があるので好ましい。
【００４０】
（ｃ）工程に使用される濾過膜の材料としては、例えば、天然、合成、半合成などの高分子材料などが挙げられる。具体的には、セルロース、アセチル化セルロース、ポリプロピレン、ポリスチレン、ポリアクリロニトリル、ポリフッ化エチレン、ポリフッ化ビニリデン、ポリビニルアルコール、ポリエステル、ポリカーボネート、ポリスルホン、ポリエーテルスルホン、ポリアミド、ポリイミドなどが挙げられる。これらの中でも、ポリアクリロニトリル、ポリフッ化ビニリデン、ポリスルホン、ポリエーテルスルホン、ポリアミド、ポリイミドが好ましく使用される。
濾過膜の形態としては、例えば、非対称形・多孔質相転換膜、非対称相転換膜、複合膜、延伸膜、焼結膜、飛跡浸食膜などが挙げられる。
これらの中でも、非対称形・多孔質相転換膜、非対称相転換膜、複合膜が好ましく用いられる。
【００４１】
（ｃ）工程に用いられる濾過膜の種類を膜の目開きの分類で表せば、ナノ濾過分離膜、逆浸透膜、限外濾過膜などが例示される。
中でも、３．６４重量％硫酸ナトリウム水溶液を用いて、常温（約２５℃）、3 MPaの加圧下で定常状態に達するまで膜分離した時、下記式（１）
Ｒ＝［１−（Ｃｐ／３．６４）］×１００      （１）
（式中、Ｒは濾過膜の阻止率［％］を表し、Ｃｐは、濾過膜で膜分離されて得られる透過液中の硫酸ナトリウムの濃度［重量％］を表す。）
で算出される阻止率Ｒが約９０％以下である濾過膜が好ましく、中でも４０％から６０％までのものがより好ましく、４８％から５７％までのものがさらに好ましい。
【００４２】
阻止率が９０％以下であると、所望のカチオンが選択的に塩として残存する傾向があることから好ましい。つまり、イオン性化合物のリチウム塩が所望化合物であり、カチオンとしてリチウムイオンとナトリウムイオンが存在する場合、阻止率が９０％以下であると、ナトリウムイオンが膜分離される傾向があることから好ましい。
とりわけ、阻止率が６０％以下であると、硫酸イオンや塩素イオンなどのように、イオン性化合物に由来するアニオン以外のアニオンが低減される傾向があることから好ましい。
また、阻止率が４０％以上であると、イオン性化合物が透過しにくくなり、収率が向上する傾向があることから好ましい。
【００４３】
濾過膜としては、例えば、ポリエーテルスルホン系濾過膜ＳＮＫＣＥＡ、ＳＮＫＣＥＢ、ＳＮＫＣＥＣ、Ｇ−１０、Ｇ−２０、ＡＳＰ−５０、ＮＦ−４５（以上、（株）サンコーより入手）、ポリスルホン系濾過膜ＮＴＲ−７４５０（日東電工（株）製）などの市販品の濾過膜を使用してもよい。
【００４４】
濾過膜を用いる膜分離は、通常、１０〜７０℃程度、好ましくは２０〜６０℃の温度で実施される。膜分離の温度が１０℃以上であると、分離速度が向上する傾向があることから好ましく、該温度が７０℃以下であると濾過膜の耐久性が向上する傾向にあることから好ましい。
【００４５】
本発明に用いられる濾過膜分離装置としては、具体的には、全濾過型濾過形、クロスフロー型濾過形などの形状を有する、濾過膜分離装置などが例示される。
【００４６】
本発明の方法により得られるイオン性化合物水溶液は、微小な吐出オリフィスから記録材料に飛翔させるインキとして用いることができる。この場合、イオン性化合物を０．０１〜３０重量％及び液媒体を７０〜９９．９９重量％含有する組成物であることが好ましく、イオン性化合物を０．１〜２０重量％及び液媒体を８０〜９９．９重量％含有する組成物であることがより好ましく、イオン性化合物を１〜５重量％及び液媒体を９５〜９９重量％含有する組成物であることが特に好ましい。
【００４７】
微小な吐出オリフィスから記録材料に飛翔させるインキは、二つ以上のイオン性化合物を含む混合物であってもよい。
該インキにおける液媒体は、水、有機溶剤、又は水と有機溶剤との混合物であるであることが好ましい。
液媒体が水と有機溶剤との混合物である場合、有機溶剤は水混和性有機溶剤であることが好ましい。
また、水と水混和性有機溶剤の重量比は、好ましくは９９：１〜１：９９の範囲であり、より好ましくは９９：１〜５０：５０の範囲であり、特に好ましくは９５：５〜８０：２０の範囲である。
【００４８】
水混和性有機溶剤としては、例えば、メタノール、エタノール、ｎ−プロパノール、ｉ−プロパノール、ｎ−ブタノール、ｓｅｃ−ブタノール、ｔｅｒｔ−ブタノール、ｉ−ブタノール、ｎ−ペンタノール等の炭素数１〜６のアルカノール類；シクロヘキサノール、シクロペンタノール等の環状アルカノール類；ペンタン−１，５−ジオール、ヘキサン−１，６−ジオール等の炭素数２〜１２のジオール類；ジメチルホルムアミド、ジメチルアセトアミド等のアミド類；トリエタノールアミン、エタノールアミン、ジエタノールアミン等のアミン類；アセトン、メチルエチルケトン、シクロヘキサノン、ジアセトンアルコール等のケトン又はケトン−アルコール類；テトラヒドロフラン、ジオキサン等のエーテル類；ジエチレングリコール、トリエチレングリコール、ヘキシレングリコール、ポリエチレングリコール、ポリプロピレングリコール等のオリゴ−又はポリアルキレングリコール類；エチレングリコール、プロピレングリコール、ブチレングリコール、ペンチレングリコール、ヘキシレングリコール、チオジグリコール等の炭素数２〜６のアルキレングリコール又はチオグリコール類；グリセリン、１，２，６−ヘキサントリオール等のポリオール類；２−メトキシエタノール、２−（２−メトキシエトキシ）エタノール、２−（２−エトキシエトキシ）−エタノール、２−［２−（２−メトキシエトキシ）エトキシ］−エタノール、２−［２−（２−エトキシエトキシ）エトキシ］−エタノール、２−（２−ブトキシエトキシ）エタノール、エチレングリコールモノアリルエーテル等の多価アルコールのアルキル（炭素数１〜４）エーテル；２−ピロリドン、Ｎ−メチル−２−ピロリドン、Ｎ−エチル−２−ピロリドン、カプロラクタム、１，３−ジメチルイミダゾリドン等の環状アミド類；カプロラクタム、γ−ブチロラクトン等の環状エステル類；ジメチルスルホキシド及びスルホラン等のスルホキシド類；チオグリコール及び第二のグリコール、又はジエチレングリコール及び２−ピロリドンから選択される少なくとも１種の上記水混和性有機溶剤である。水混和性有機溶剤は異なる２種類のを含む混合物であってもよい。
【００４９】
特に好ましい水混和性有機溶剤としては、２−ピロリドン、Ｎ−メチル−２−ピロリドン、エチレングリコール、ジエチレングリコール、トリエチレングリコール、２−メトキシ−２−エトキシ−２−エトキシエタノール、及び分子量５００以下のポリエチレングリコールが挙げられる。
【００５０】
水と水混和性有機溶剤との混合物は、６０〜９９．５重量％の水と；ジエチレングリコール、２−ピロリドン、Ｎ−メチルピロリドン、シクロヘキサノール、カプロラクトン、カプロラクタム、ペンタン−１，５−ジオール、２−（２−ブトキシエトキシ）エタノール及びチオジグリコールから選択される一つ以上の溶剤の０．５〜４０重量％とを含む混合物であることが好ましい。
【００５１】
微小な吐出オリフィスから記録材料に飛翔させるインキは、水溶性色素等のイオン性化合物、水及び水混和性の有機溶剤以外に、印刷用インキで慣用的に使用されている付加的な成分、例えば、粘度及び表面張力改良剤、腐食防止剤、殺生物剤、コゲーション(kogation)抑制添加剤、並びにイオン性又は非イオン性の界面活性剤などが含有されていてもよい。
【００５２】
記録材料としては、例えば、紙、プラスチック、織物、金属、ガラス等が挙げられ、好ましくは、紙、オーバーヘッドプロジェクターのスライド又は織物生地であり、特に好ましくは紙である。
紙としては、普通紙や処理紙（酸性、中性又はアルカリ性）が挙げられる。
好ましい織物生地は、天然、合成及び半合成の生地であり、好ましい天然織物生地としては、羊毛、絹、毛、セルロース、木綿、ジュート、麻、亜麻、リンネルが挙げられる。
特に好ましい天然織物生地としては、木綿、ジュート、麻、亜麻、リンネルが挙げられる。
また、好ましい合成及び半合成の生地としては、ポリアミド、ポリエステル、ポリアクリロニトリル、ポリウレタン等が挙げられる。
【００５３】
本発明の方法は、濾過膜分離装置による１回の膜分離でも、十分に無機塩を脱塩することが可能であり、また操作も簡便で、膜分離の設備を簡易なものとすることが可能であることから、工業的に優れた製造法である。
また、対カチオンを与える化合物の使用量を少なくしても、得られたイオン性化合物はほとんど、所望の対カチオンに置換され、しかも、濾過膜を適宜選択することにより、塩素イオン、硫酸イオンなどのイオン性化合物に由来するアニオン以外の不要イオンを低減することが可能となる。
さらに、本発明の方法によれば、所望のカチオンの量も低減することができ、塩を生成する可能性が低減された。結果として、吐出オリフィス内での塩の固化をも抑制することができる。
【実施例】
【００５４】
以下、実施例によって本発明をより詳細に説明する。
（実施例１）
＜（ａ）工程＞
下記式（遊離酸の形式で記載）で表されるＣ．Ｉ．Ａｃｉｄ  Ｙｅｌｌｏｗ２３
2005298808.tif 000003
［遊離酸の形に換算したときの純度は、７０．７％、水溶性基の含有量は２４９当量比］５５重量部に水４９５重量部を加えて調製した色素の液に、ジベンジルドデシルアミン２１１重量部（５７７当量比）とトルエン４０７重量部を加え、次いで２０％硫酸を加えて、水相部のｐＨを０．８に調整し、ｐＨ０．８で３０分攪拌した。次に、攪拌を停止し、３０分静置した。静置後、下層（水相）を抜き取った。残存する上層（有機相）にイオン交換水５００重量部を加え、３０分攪拌後、３０分静置した。静置後、水相を抜き取った。次に、水相を抜き取った後の有機相にイオン交換水５００重量部を加え、３０分攪拌後、３０分静置した。さらに、イオン交換水４９５重量部を加え、３０分攪拌後、３０分静置した。次いで、静置後の水相を抜き取った。
【００５５】
＜（ｂ）工程＞
（ａ）工程で得られた有機相に２％水酸化リチウム水溶液の６９０重量部（ジベンジルドデシルアミン１当量比に対して、水酸化リチウム１モル比）を加えて攪拌した。なお、Ｃ．Ｉ．Ａｃｉｄ  Ｙｅｌｌｏｗ２３の遊離酸として１００重量部に対し、用いた水酸化リチウムの使用量はリチウム原子として２５．１重量部であった。次に、攪拌を停めて３０分静置後、下層（水相）を抜き取り、得られた水相に希硫酸を加えてｐＨ７に調整したのち、１６．７ｋＰａの減圧下で約５５℃まで加熱して、残存するトルエンを水とともに留去し、遊離酸の形に換算したときの濃度が６．９重量％であるＣ．Ｉ．Ａｃｉｄ  Ｙｅｌｌｏｗ２３のリチウム塩の水溶液７１６重量部を得た。得られた水溶液のナトリウムイオン濃度は検出されず、該水溶液のリチウムイオン濃度は５３００ｐｐｍ、塩素イオン濃度は２３０ｐｐｍ、硫酸イオン濃度が１５３００ｐｐｍであった。
【００５６】
＜（ｃ）工程＞
（ｂ）工程で得られた水溶液の１５０重量部を、硫酸ナトリウム３．６４重量％を含有する水溶液に対する阻止率が５６．１％である前記濾過膜（G-10：（株）サンコーより入手）を装着した全濾過型濾過装置を用いて、膜分離される水溶液の液量を維持するためにイオン交換水を加えながら、室温（約２５℃）、３MPaの加圧下、平均透過流束 ２３．８４L/m2/hrで、透過倍率１０倍まで膜分離し、遊離酸の形に換算したときの濃度が５重量％であるＣ．Ｉ．Ａｃｉｄ  Ｙｅｌｌｏｗ２３のリチウム塩の水溶液２１０重量部を得た。液量を維持するために用いられたイオン交換水の液量は１５００重量部であった。
得られた水溶液のリチウムイオン濃度は２２００ｐｐｍ、ナトリウムイオン濃度は２０ｐｐｍであり、塩素イオン及び硫酸イオンは検出されなかった。
【００５７】
（実施例２）
＜（ａ）工程＞
下記式（遊離酸の形式で記載）で表されるＣ．Ｉ．Ｄｉｒｅｃｔ  Ｂｌｕｅ８６
2005298808.tif 000004
［遊離酸の形に換算したときの純度は、４８．５％、水溶性基の含有量は１７０当量比］５５重量部に水４９５重量部を加えて調製した色素の液に、ジベンジルドデシルアミン１４４重量部（３９４当量比）とトルエン１３３６重量部を加え、次いで９８％硫酸を加えて、水相部のｐＨを０．８に調整し、ｐＨ０．８で３０分攪拌した。次に、攪拌を停止し、３０分静置した。静置後、下層（水相）を抜き取った。残存する上層（有機相）にイオン交換水４００重量部を加え、３０分攪拌後、３０分静置した。静置後、水相を抜き取った。次に、水相を抜き取った後の有機相に４９５重量部を加え、３０分攪拌後、３０分静置した。次いで、静置後の水相を抜き取った。
【００５８】
＜（ｂ）工程＞
（ａ）工程で得られた有機相に２％水酸化リチウム水溶液の４７３重量部（ジベンジルドデシルアミン１当量比に対して、水酸化リチウム１モル比）を加えて攪拌した。なお、Ｃ．Ｉ．Ｄｉｒｅｃｔ  Ｂｌｕｅ８６の遊離酸として１００重量部に対し、用いた水酸化リチウムの使用量はリチウム原子として１７．３重量部であった。次に、攪拌を停めて３０分静置後、下層（水相）を抜き取り、得られた水相にトルエン４０重量部を加えてジベンジルドデシルアミンをトリエン層に除去した。分液して得られた水相に９８％硫酸を加えてｐＨ７に調整し、１６．７ｋＰａの減圧下で約５５℃まで加熱して、残存するトルエンを水とともに留去し、遊離酸の形に換算したときの濃度が４．９重量％であるＣ．Ｉ．Ｄｉｒｅｃｔ  Ｂｌｕｅ８６のリチウム塩の水溶液５４８重量部を得た。得られた水溶液のナトリウムイオン濃度は７１０ｐｐｍ、該水溶液のリチウムイオン濃度は５６００ｐｐｍ、塩素イオン濃度は検出されず、硫酸イオン濃度が２９１００ｐｐｍであった。
【００５９】
＜（ｃ）工程＞
（ｂ）工程で得られた水溶液の１５０重量部を、硫酸ナトリウム３．６４重量％を含有する水溶液に対する阻止率が５６．１％である前記濾過膜を装着した全濾過型濾過装置を用いて、膜分離されるべき水溶液の液量を維持するためにイオン交換水を加えながら、室温（約２５℃）、３MPaの加圧下、平均透過流束 ３７．７５L/m2/hrで透過倍率１０倍まで膜分離した。遊離酸の形に換算したときの濃度が４．５重量％であるＣ．Ｉ．Ｄｉｒｅｃｔ  Ｂｌｕｅ８６のリチウム塩の水溶液１６０重量部を得た。液量を維持するために用いられたイオン交換水の液量は１５００重量部であった。
得られた水溶液のナトリウムイオン濃度は３０ｐｐｍ、該水溶液のリチウムイオン濃度は８５０ｐｐｍ、塩素イオン濃度は検出されず、硫酸イオン濃度が１１０ｐｐｍであった。
【００６０】
（実施例３）
＜（ｃ）工程＞
実施例２と同様にして得られた、（ｂ）工程で得られた水溶液の１５０重量部を、硫酸ナトリウム３．６４重量％を含有する水溶液に対する阻止率が５６．１％である前記濾過膜（G-10：（株）サンコーより入手）を装着した全濾過型濾過装置を用いて、膜分離されるべき水溶液の液量を維持するためにイオン交換水を加えながら、室温（約２５℃）、３MPaの加圧下、平均透過流束 ２７．００L/m2/hrで透過倍率３倍まで膜分離した。遊離酸の形に換算したときの濃度が３．８重量％であるＣ．Ｉ．Ｄｉｒｅｃｔ  Ｂｌｕｅ８６のリチウム塩の水溶液１５１重量部を得た。液量を維持するために用いられたイオン交換水の液量は４５０重量部であった。
得られた水溶液のナトリウムイオン濃度は１ｐｐｍ、該水溶液のリチウムイオン濃度は１７００ｐｐｍ、塩素イオン濃度は検出されず、硫酸イオン濃度が５６００ｐｐｍであった。
（ｃ）工程に用いたＣ．Ｉ．Ｄｉｒｅｃｔ  Ｂｌｕｅ８６（遊離酸として）１００重量部に対し、濾過膜を透過したＣ．Ｉ．Ｄｉｒｅｃｔ  Ｂｌｕｅ８６（遊離酸として）は０．０３０重量部であった。
【００６１】
（実施例４）
＜（ｃ）工程＞
実施例２と同様にして得られた、（ｂ）工程で得られた水溶液の１５０重量部を、硫酸ナトリウム３．６４重量％を含有する水溶液に対する阻止率が４８．４％である濾過膜（ＮＴＲ−７４５０：（日東電工（株）より入手）を装着した全濾過型濾過装置を用いて、膜分離されるべき水溶液の液量を維持するためにイオン交換水を加えながら、室温（約２５℃）、３MPaの加圧下、平均透過流束 ３４．１４L/m2/hrで透過倍率３倍まで膜分離した。遊離酸の形に換算したときの濃度が３．７重量％であるＣ．Ｉ．Ｄｉｒｅｃｔ  Ｂｌｕｅ８６のリチウム塩の水溶液１５０重量部を得た。液量を維持するために用いられたイオン交換水の液量は４５０重量部であった。
得られた水溶液のナトリウムイオン濃度は１ｐｐｍ、該水溶液のリチウムイオン濃度は１７００ｐｐｍ、塩素イオン濃度は検出されず、硫酸イオン濃度が５５００ｐｐｍであった。
（ｃ）工程に用いたＣ．Ｉ．Ｄｉｒｅｃｔ  Ｂｌｕｅ８６（遊離酸として）１００重量部に対し、濾過膜を透過したＣ．Ｉ．Ｄｉｒｅｃｔ  Ｂｌｕｅ８６（遊離酸として）は０．００２重量部であった。
【００６２】
（実施例５）
＜（ｃ）工程＞
実施例２と同様にして得られた、（ｂ）工程で得られた水溶液の１５０重量部を、硫酸ナトリウム３．６４重量％を含有する水溶液に対する阻止率が８７．７％である濾過膜（ＮＦ−４５：（（株）サンコーより入手）を装着した全濾過型濾過装置を用いて、膜分離されるべき水溶液の液量を維持するためにイオン交換水を加えながら、室温（約２５℃）、３MPaの加圧下、平均透過流束 ２．８８L/m2/hrで透過倍率３倍まで膜分離した。遊離酸の形に換算したときの濃度が５．２重量％であるＣ．Ｉ．Ｄｉｒｅｃｔ  Ｂｌｕｅ８６のリチウム塩の水溶液１５３重量部を得た。液量を維持するために用いられたイオン交換水の液量は４５０重量部であった。
得られた水溶液のナトリウムイオン濃度は１２ｐｐｍ、該水溶液のリチウムイオン濃度は５１００ｐｐｍ、塩素イオン濃度は検出されず、硫酸イオン濃度が１７０００ｐｐｍであった。
（ｃ）工程に用いたＣ．Ｉ．Ｄｉｒｅｃｔ  Ｂｌｕｅ８６（遊離酸として）１００重量部に対し、濾過膜を透過したＣ．Ｉ．Ｄｉｒｅｃｔ  Ｂｌｕｅ８６（遊離酸として）は０．０７７重量部であった。
【００６３】
（比較例）
Ｃ．Ｉ．Ａｃｉｄ  Ｙｅｌｌｏｗ２３［遊離酸の形に換算したときの純度は、７０．７％、水溶性基の含有量は２４９当量比］１５重量部に水１３５重量部を加えて調製した色素の液に、塩化リチウム１５．５重量部を加えて均一溶液とした。次に、硫酸ナトリウム３．６４重量％を含有する水溶液に対する阻止率が５６．１％である濾過膜（G-10：（株）サンコーより入手）を装着した全濾過型濾過装置を用いて、膜分離すべき溶液の液量を維持するためにイオン交換水を混合しながら、室温（約２５℃）、３MPaの加圧下、平均透過流束 ３７．９７L/m2/hrで透過倍率５倍まで膜分離した。液量を維持するために用いたイオン交換水の量は７５０重量部であった。
再び、塩化リチウム１５．５重量部を加えて、前記と同様な条件で膜分離し、濃度が６重量％であるＣ．Ｉ．Ａｃｉｄ  Ｙｅｌｌｏｗ２３のリチウム塩の水溶液２１０重量部を得た。液量を維持するために用いたイオン交換水の量は７５０重量部であった。
得られた水溶液のリチウムイオン濃度は２６００ｐｐｍであり、塩素イオン及び硫酸イオンは検出されなかった。
【００６４】
なお、Ｃ．Ｉ．Ａｃｉｄ  Ｙｅｌｌｏｗ２３の遊離酸として１００重量部に対して比較例１で用いた全てのリチウム塩の量はリチウム原子として２０６．７重量部であった。
【産業上の利用可能性】
【００６５】
本発明の方法により得られたイオン性化合物水溶液は、例えば、色素、染料、農薬、医薬、洗剤、食品添加物等に用いることができる。中でも、本発明の方法により得られたイオン性化合物水溶液を微小な吐出オリフィスから記録材料に飛翔させるインキとして印刷機に用いると、吐出オリフィス内で固化することなく、長時間に渡って安定して吐出し、結果として、インキ受理性などの印刷特性に優れた電子写真、デジタル写真などの情報記録材料等の記録材料を得ることができる。